Brevet FR3046214A1 (20170630)
REVENDICATIONS1. Produit d'isolation sous forme de duvet comprenant de la laine de verre en vrac caractérisé en ce que la répartition massique des agglomérats obtenue par tamisage de 2 à 5 g de produit d'isolation à l'aide d'une tamiseuse à vibrations comprenant un empilement de tamis et une amplitude d'oscillation maximale de 3 mm réglée entre 1,5 et 2,5 mm, de préférence entre 1,8 et 2,2 mm et mieux à 2 mm, pendant 5 minutes, présente : - un pourcentage massique d'agglomérats passant au tamis de 6 mm inférieur à 5 % en masse, de préférence inférieur à 3 % en masse et/ou - un pourcentage massique d'agglomérats passant au tamis de 13 mm inférieur à 50 % en masse, de préférence inférieur à 40 % en masse, voire inférieur à 35 % masse.\n<CLM>\1\tProduit d'isolation comprenant de la laine de verre en vrac sous forme de duvet selon la revendication 1 caractérisé en ce que le pourcentage massique d'agglomérats présentant un passant compris entre les tamis de 25 mm et de 32 mm par rapport aux agglomérats présentant un passant au tamis de 32 mm est inférieur à 10 % en masse, de préférence inférieur à 5 % en masse, voire inférieur à 3 % en masse.\n<CLM>\1\tProduit d'isolation comprenant de la laine de verre en vrac sous forme de duvet selon l'une quelconque de revendications précédentes caractérisé en ce que le pourcentage massique d'agglomérats présentant un passant compris entre les tamis de 19 mm et de 25 mm par rapport à la masse des agglomérats présentant un passant au tamis de 32 mm est supérieur à 10 % en masse, de préférence supérieur à 20 % en masse, supérieur à 30 % en masse, voire supérieur à 40 % en masse.\n<CLM>\1\tProduit d'isolation comprenant de la laine de verre en vrac sous forme de duvet selon l'une quelconque de revendications précédentes caractérisé en ce que le pourcentage massique d'agglomérats présentant un passant compris entre les tamis de 13 mm et de 25 mm par rapport à la masse des agglomérats présentant un passant au tamis de 32 mm est supérieur à 50 %, de préférence supérieur à 55 %, supérieur à 60 %, supérieur à 70 %.\n<CLM>\1\tProduit d'isolation comprenant de la laine de verre en vrac sous forme de duvet selon l'une quelconque de revendications précédentes caractérisé en ce que le pourcentage massique d'agglomérats présentant un passant compris entre les tamis de 13 mm et de 32 mm par rapport à la masse des agglomérats présentant un passant au tamis de 32 mm est supérieur à 60 %, de préférence supérieur à 65 %, supérieur à 70 %, supérieur à 80 %.\n<CLM>\1\tProduit d'isolation comprenant de la laine de verre en vrac sous forme de duvet caractérisé en ce qu'il présente une densité « d » en kg/m3 et une conductivité thermique « À » en mVV.rrl .K1 satisfaisant la relation suivante pour des densités d comprise entre 7 et 14 kg/m3; À\n<CLM>\1\tProduit d'isolation comprenant de la laine de verre en vrac sous forme de duvet 3046214 25 caractérisé en ce qu'il présente pour une densité « d » comprise entre 9,5 et 10,5 kg/m3, une conductivité thermique « À » inférieure à 42 mVV.m-1.K-1, de préférence inférieure à 41 mVV.rrl.K-1.\n<CLM>\1\tProduit d'isolation comprenant de la laine de verre en vrac sous forme de duvet 5 caractérisé en ce qu'il présente une résistance au passage de l'air supérieure ou égale à 1 kPa.s/m2, de préférence supérieure ou égale à 2 kPa.s/m2, de préférence supérieure ou égale à 5 kPa.s/m2, pour une densité comprise entre 10 et 20 kg/m3, de préférence entre 10 et 15 kg/m3.\n<CLM>\1\tProduit d'isolation comprenant de la laine de verre en vrac sous forme de duvet 10 selon l'une quelconque de revendications précédentes caractérisé en ce que la laine de verre présente un micronaire : - inférieur à 20 L/min, de préférence inférieur à 10 L/min, - supérieur à 2 L/min, de préférence à 4 L/min, supérieur à 5 L/min.\n<CLM>\1\tProduit d'isolation comprenant de la laine de verre en vrac sous forme de duvet 15 selon l'une quelconque de revendications précédentes caractérisé en ce qu'il comprend au moins 75 %, de préférence au moins 95 % de laine de verre par rapport à la masse totale du produit d'isolation.\n<CLM>\1\tProduit d'isolation comprenant de la laine de roche sous forme de duvet, de nodules ou de flocons, caractérisé en ce que la répartition massique des agglomérats 20 obtenue par tamisage de 2 à 5 g de produit d'isolation à l'aide d'une tamiseuse à vibrations comprenant un empilement de tamis et une amplitude d'oscillation maximale de 3 mm réglée entre 1,5 et 2,5 mm, de préférence entre 1,8 et 2,2 mm et mieux à 2 mm, pendant 5 minutes, satisfait la relation suivante, (% Agglomérats 6-13) - (% Agglomérats\n<CLM>\1\tProduit d'isolation comprenant de la laine de roche selon la revendication 11 caractérisé en ce qu'il satisfait la relation suivante, 30 (% Agglomérats 6-13) - (% Agglomérats\n<CLM>\1\tProduit d'isolation comprenant de la laine de roche selon l'une quelconque de revendications 11 à 12 caractérisé en ce que le pourcentage massique d'agglomérats présentant un passant au tamis de 6 mm est : - inférieur à 40 (:)/0, inférieur à 45 (:)/0, inférieur à 30 (:)/0, et/ou 35 - supérieur à 10 (:)/0, supérieur à 20 %.\n<CLM>\1\tProduit d'isolation comprenant de la laine de roche selon l'une quelconque de revendications 11 à 13 caractérisé en ce que le pourcentage massique d'agglomérats présentant un passant au tamis de 13 mm est : 3046214 26 - inférieur à 95 (:)/0, inférieur à 90 (:)/0, inférieur à 80 (:)/0, et/ou - supérieur à 50 (:)/0, supérieur à 60 (:)/0, supérieur à 70 %.\n<CLM>\1\tProduit d'isolation comprenant de la laine de roche selon l'une quelconque de revendications 11 à 14 caractérisé en ce que le pourcentage massique d'agglomérats 5 présentant un passant compris entre les tamis de 6 mm et de 13 mm est supérieur à 40 %, de préférence supérieur à 45 (:)/0, supérieur à 50 (:)/0, supérieur à 60 %.\n<CLM>\1\tProduit d'isolation comprenant de la laine de roche selon l'une quelconque de revendications 11 à 15 caractérisé en ce que le pourcentage massique d'agglomérats présentant un passant compris entre les tamis de 6 mm et de 19 mm est supérieur à 50 %, 10 de préférence supérieur à 55 (:)/0, supérieur à 60 (:)/0, supérieur à 70 %.\n<CLM>\1\tProduit d'isolation comprenant de la laine de roche selon l'une quelconque de revendications 11 à 16 caractérisé en ce que le pourcentage massique d'agglomérats présentant un passant au tamis de 25 mm ou au tamis de 34 mm est de 100 %.\n<CLM>\1\tProduit d'isolation comprenant de la laine de roche selon l'une quelconque de 15 revendications 11 à 17 caractérisé en ce que la laine de roche comprend des fibres de minérales enchevêtrées présentant un fasonaire d'au moins\n<CLM>\1\t19. Produit d'isolation comprenant de la laine de roche sous forme de mat, de nodules ou de flocons, caractérisé en ce qu'il présente une densité « d » en kg/m3 et une conductivité thermique « À » en mVV.rrl.K-1 satisfaisant la relation suivante pour des densités d comprise 20 entre 50 et 80 kg/m3: À\n<CLM>\1\tProduit d'isolation comprenant de la laine de roche caractérisé en ce qu'il présente une résistance au passage de l'air : - supérieure ou égale à 3 kPa.s/m2 pour une densité comprise entre 40 et 50 kg/m3, et/ou 25 - supérieure ou égale à 10 kPa.s/m2 pour une densité comprise entre 60 et 80 kg/m3.